(57)【要約】  本発明の還元された酸化グラフェンの製造方法は、酸化グラフェンを溶媒に分散させて酸化グラフェン分散液を形成するステップと、前記酸化グラフェン分散液に所定の溶液を供給して酸化グラフェン混合液を形成するステップと、前記酸化グラフェン混合液を導電体に塗布して所定の温度で乾燥して酸化グラフェン薄膜を形成するステップと、前記酸化グラフェン薄膜が形成された導電体を３５〜７０℃の温度範囲の電解質に浸漬して電気化学的に還元することにより還元された酸化グラフェンを形成するステップとを含む。
2021509474.tif 000002
【特許請求の範囲】
【請求項１】
酸化グラフェンを溶媒に分散させて酸化グラフェン分散液を形成するステップと、
前記酸化グラフェン分散液に所定の溶液を供給して酸化グラフェン混合液を形成するステップと、
前記酸化グラフェン混合液を導電体に塗布して所定の温度で乾燥して酸化グラフェン薄膜を形成するステップと、
前記酸化グラフェン薄膜が形成された導電体を３５〜７０℃の温度範囲の電解質に浸漬して電気化学的に還元することにより還元された酸化グラフェンを形成するステップとを含むことを特徴とする還元された酸化グラフェンの製造方法。
【請求項２】
前記酸化グラフェン分散液は、
溶媒と、
０．１〜５重量％の前記酸化グラフェンとを含むことを特徴とする請求項１に記載の還元された酸化グラフェンの製造方法。
【請求項３】
前記所定の溶液は、水溶性高分子を含むことを特徴とする請求項１に記載の還元された酸化グラフェンの製造方法。
【請求項４】
前記水溶性高分子は、ポリビニルアルコール（polyvinylalcohol, PVA）、ポリアクリル酸（polyacrylicacid, PAA）、ポリビニルピロリドン（polyvinylpyrrolidone, PVP）、ポリエチレングリコール（polyethyleneglycol, PEG）、ポリウレタン（polyurethane, PU）、ポリテトラフルオロエチレン（polytetrafluoroethylene, PTFE）、及びポリテトラフルオロエチレン骨格にスルホン酸基を導入したポリマー（ナフィオン）の少なくとも１つを含むことを特徴とする請求項３に記載の還元された酸化グラフェンの製造方法。
【請求項５】
前記所定の溶液は、
溶媒と、
０．０５〜０．２重量％の前記高分子とを含むことを特徴とする請求項３に記載の還元された酸化グラフェンの製造方法。
【請求項６】
前記酸化グラフェン薄膜を形成するステップにおける前記所定の温度は、５０〜８０℃の範囲であることを特徴とする請求項１に記載の還元された酸化グラフェンの製造方法。
【請求項７】
前記還元された酸化グラフェンを形成するステップにおける前記電解質の濃度は、１Ｍ〜飽和溶液の範囲であることを特徴とする請求項１に記載の還元された酸化グラフェンの製造方法。
【請求項８】
前記還元された酸化グラフェン薄膜を形成するステップにおいては、参照電極、対電極及び作用電極を含む三電極システムを形成し、前記酸化グラフェン薄膜を電気化学的に還元することを特徴とする請求項１に記載の還元された酸化グラフェンの製造方法。
【請求項９】
請求項１〜８のいずれか１項に記載の製造方法により製造される還元された酸化グラフェン。
【請求項１０】
酸化グラフェンを溶媒に分散させて酸化グラフェン分散液を形成するステップと、
前記酸化グラフェン分散液に機能性物質及び所定の溶液を供給して酸化グラフェン−機能性物質混合液を形成するステップと、
前記酸化グラフェン−機能性物質混合液を導電体に塗布して所定の温度で乾燥して酸化グラフェン−機能性物質複合体薄膜を形成するステップと、
前記酸化グラフェン−機能性物質複合体薄膜が形成された導電体を３５〜７０℃の温度範囲の電解質に浸漬して電気化学的に還元することにより還元された酸化グラフェン−機能性物質複合体を形成するステップとを含むことを特徴とする還元された酸化グラフェン−機能性物質複合体の製造方法。
【請求項１１】
前記酸化グラフェン分散液は、
溶媒と、
０．１〜５重量％の前記酸化グラフェンとを含むことを特徴とする請求項１０に記載の還元された酸化グラフェン−機能性物質複合体の製造方法。
【請求項１２】
前記酸化グラフェン−機能性物質混合液を形成するステップにおける前記機能性物質は、電気化学的活性粒子であるケイ素（Ｓｉ）、チタン（Ｔｉ）、バナジウム（Ｖ）、マンガン（Ｍｎ）、鉄（Ｆｅ）、コバルト（Ｃｏ）、ニッケル（Ｎｉ）、ルテニウム（Ｒｕ）、鉛（Ｐｂ）、アンチモン錫酸化物（Antimony Tin Oxide, ATO）及びそれらの酸化物の少なくとも１つを含むことを特徴とする請求項１０に記載の還元された酸化グラフェン−機能性物質複合体の製造方法。
【請求項１３】
前記酸化グラフェン−機能性物質混合液を形成するステップにおける前記機能性物質は、電気化学的活性化合物であるニッケルプルシアンブルー（Ｎｉ−ＰＢ）、フェロセン、フェロセン誘導体、キノン、キノン誘導体、ルテニウムアミン錯体、オスミウム（Ｉ）、オスミウム（ＩＩ）、オスミウム（ＩＩＩ）錯体、メタロセン及びメタロセン誘導体の少なくとも１つを含むことを特徴とする請求項１０に記載の還元された酸化グラフェン−機能性物質複合体の製造方法。
【請求項１４】
前記酸化グラフェン−機能性物質混合液を形成するステップにおける前記機能性物質は、鉄（Ｆｅ）、コバルト（Ｃｏ）、ニッケル（Ｎｉ）、銅（Ｃｕ）、パラジウム（Ｐｄ）及び白金（Ｐｔ）の少なくとも１つを含むことを特徴とする請求項１０に記載の還元された酸化グラフェン−機能性物質複合体の製造方法。
【請求項１５】
前記所定の溶液は、水溶性高分子を含むことを特徴とする請求項１０に記載の還元された酸化グラフェン−機能性物質複合体の製造方法。
【請求項１６】
前記水溶性高分子は、ポリビニルアルコール（polyvinylalcohol, PVA）、ポリアクリル酸（polyacrylicacid, PAA）、ポリビニルピロリドン（polyvinylpyrrolidone, PVP）、ポリエチレングリコール（polyethyleneglycol, PEG）、ポリウレタン（polyurethane, PU）、ポリテトラフルオロエチレン（polytetrafluoroethylene, PTFE）、及びポリテトラフルオロエチレン骨格にスルホン酸基を導入したポリマー（ナフィオン）の少なくとも１つを含むことを特徴とする請求項１５に記載の還元された酸化グラフェン−機能性物質複合体の製造方法。
【請求項１７】
前記所定の溶液は、
溶媒と、
０．０５〜０．２重量％の前記高分子とを含むことを特徴とする請求項１５に記載の還元された酸化グラフェン−機能性物質複合体の製造方法。
【請求項１８】
前記酸化グラフェン−機能性物質複合体薄膜を形成するステップにおける前記所定の温度は、５０〜８０℃の範囲であることを特徴とする請求項１０に記載の還元された酸化グラフェン−機能性物質複合体の製造方法。
【請求項１９】
前記還元された酸化グラフェン−機能性物質複合体を形成するステップにおける前記電解質の濃度は、１Ｍ〜飽和溶液の範囲であることを特徴とする請求項１０に記載の還元された酸化グラフェン−機能性物質複合体の製造方法。
【請求項２０】
前記還元された酸化グラフェン−機能性物質複合体を形成するステップにおいては、参照電極、対電極及び作用電極を含む三電極システムを形成し、前記酸化グラフェン−機能性物質複合体薄膜を電気化学的に還元することを特徴とする請求項１０に記載の還元された酸化グラフェン−機能性物質複合体の製造方法。
【請求項２１】
請求項１０〜２０のいずれか１項に記載の製造方法により製造される還元された酸化グラフェン−機能性物質複合体。
【発明の詳細な説明】
【技術分野】
【０００１】
本発明は、還元された酸化グラフェン（reduced graphene oxide, r-GO）又は還元された酸化グラフェン−機能性物質複合体を製造する方法に関し、より具体的には、酸化グラフェンを電気化学的に還元することにより還元された酸化グラフェンを製造し、さらに酸化グラフェンと機能性物質の複合体を還元することにより還元された酸化グラフェン−機能性物質複合体を製造する方法に関する。
【背景技術】
【０００２】
グラフェンは、電気的、機械的、化学的特性が非常に安定して優れた物質であり、様々な応用分野で活用されており、それに関する多くの研究が行われてきている。
【０００３】
酸化グラフェンは、グラフェンの性質の一部を有し、溶媒に分散しやすく、安価であるという利点があるので、多くの研究が行われてきている。一方、酸化グラフェンは、グラフェンに比べて電気伝導性が劣るという欠点がある。しかし、酸化グラフェンを化学的又は電気化学的に還元することにより還元された酸化グラフェンを製造する方法を用いると、電気伝導性を向上させることができる。よって、還元された酸化グラフェンは、二次電池及びスーパーキャパシタに用いられる電極、電気化学センサに用いられる電気化学電極及び化学反応触媒電極などの分野において、電極候補物質として関心が寄せられ、研究が行われている。
【０００４】
また、近年、還元された酸化グラフェンの特性にさらに機能性を付与し、活用度をより高める研究が盛んに行われている。詳細には、還元された酸化グラフェンにさらに機能性物質を導入し、還元された酸化グラフェン特有の特性と機能性を同時に発現させる例が挙げられる。
【０００５】
しかし、還元された酸化グラフェンと機能性物質の複合体においては、機能性物質が還元された酸化グラフェンの表面で活性化するという問題があった。そこで、本発明においては、還元された酸化グラフェンの表面だけでなく内部にも機能性物質が含まれ、機能性物質が還元された酸化グラフェンの内部でも活性化することにより、機能性物質の性質を最大化することのできる、還元された酸化グラフェン−機能性物質複合体の製造方法を提示する。
【発明の概要】
【発明が解決しようとする課題】
【０００６】
本発明の目的は、酸化グラフェン又は酸化グラフェン−機能性物質複合体を還元して電気伝導性を向上させるための製造方法を提供することにある。
【０００７】
本発明の他の目的は、還元された酸化グラフェン又は還元された酸化グラフェン−機能性物質複合体の特性を向上させるための製造方法を提供することにある。
【０００８】
本発明のさらに他の目的は、特性が向上した還元された酸化グラフェン又は還元された酸化グラフェン−機能性物質複合体を迅速に製造する方法を提供することにある。
【課題を解決するための手段】
【０００９】
上記目的を達成するために、本発明の一実施形態による還元された酸化グラフェンの製造方法は、酸化グラフェンを溶媒に分散させて酸化グラフェン分散液を形成するステップと、前記酸化グラフェン分散液に所定の溶液を供給して酸化グラフェン混合液を形成するステップと、前記酸化グラフェン混合液を導電体に塗布して所定の温度で乾燥して酸化グラフェン薄膜を形成するステップと、前記酸化グラフェン薄膜が形成された導電体を３５〜７０℃の温度範囲の電解質に浸漬して電気化学的に還元することにより還元された酸化グラフェンを形成するステップとを含む。
【００１０】
一実施形態において、前記分散液は、溶媒と、０．１〜５重量％の前記酸化グラフェンとを含むことを特徴とする。
【００１１】
一実施形態において、前記所定の溶液は、水溶性高分子を含む。詳細には、前記水溶性高分子は、ポリビニルアルコール（polyvinylalcohol, PVA）、ポリアクリル酸（polyacrylicacid, PAA）、ポリビニルピロリドン（polyvinylpyrrolidone, PVP）、ポリエチレングリコール（polyethyleneglycol, PEG）、ポリウレタン（polyurethane, PU）、ポリテトラフルオロエチレン（polytetrafluoroethylene, PTFE）、及びポリテトラフルオロエチレン骨格にスルホン酸基を導入したポリマー（ナフィオン）の少なくとも１つを含む。
【００１２】
一実施形態において、前記所定の溶液は、溶媒と、０．０５〜０．２重量％の前記高分子とを含むことを特徴とする。
【００１３】
一実施形態において、前記酸化グラフェン薄膜を形成するステップにおける前記所定の温度は、５０〜８０℃の範囲であることを特徴とする。
【００１４】
一実施形態において、前記還元された酸化グラフェンを形成するステップにおける前記電解質の濃度は、１Ｍ〜飽和溶液の範囲であることを特徴とする。
【００１５】
一実施形態において、前記還元された酸化グラフェンを形成するステップにおいては、参照電極（reference electrode）、対電極（counter electrode）及び作用電極（working electrode）を含む三電極システム（three electrode system）を形成し、前記酸化グラフェン薄膜を電気化学的に還元することを特徴とする。
【００１６】
一実施形態によれば、前記製造方法のいずれかの方法により製造される還元された酸化グラフェンが提供される。
【００１７】
また、本発明の一実施形態による還元された酸化グラフェン−機能性物質複合体の製造方法は、酸化グラフェンを溶媒に分散させて酸化グラフェン分散液を形成するステップと、前記酸化グラフェン分散液に機能性物質及び所定の溶液を供給して酸化グラフェン−機能性物質混合液を形成するステップと、前記酸化グラフェン−機能性物質混合液を導電体に塗布して所定の温度で乾燥して酸化グラフェン−機能性物質複合体薄膜を形成するステップと、前記酸化グラフェン−機能性物質複合体薄膜が形成された導電体を３５〜７０℃の温度範囲の電解質に浸漬して電気化学的に還元することにより還元された酸化グラフェン−機能性物質複合体を形成するステップとを含む。
【００１８】
一実施形態において、前記酸化グラフェン分散液は、溶媒と、０．１〜５重量％の前記酸化グラフェンとを含むことを特徴とする。
【００１９】
一実施形態において、前記酸化グラフェン−機能性物質混合液を形成するステップにおける前記機能性物質は、電気化学的活性粒子であるケイ素（Ｓｉ）、チタン（Ｔｉ）、バナジウム（Ｖ）、マンガン（Ｍｎ）、鉄（Ｆｅ）、コバルト（Ｃｏ）、ニッケル（Ｎｉ）、ルテニウム（Ｒｕ）、鉛（Ｐｂ）、アンチモン錫酸化物（Antimony Tin Oxide, ATO）及びそれらの酸化物の少なくとも１つを含む。
【００２０】
一実施形態において、前記酸化グラフェン−機能性物質混合液を形成するステップにおける前記機能性物質は、電気化学的活性化合物であるニッケルプルシアンブルー（Ｎｉ−ＰＢ）、フェロセン、フェロセン誘導体、キノン、キノン誘導体、ルテニウムアミン錯体、オスミウム（Ｉ）、オスミウム（ＩＩ）、オスミウム（ＩＩＩ）錯体、メタロセン及びメタロセン誘導体の少なくとも１つを含む。
【００２１】
一実施形態において、前記酸化グラフェン−機能性物質混合液を形成するステップにおける前記機能性物質は、鉄（Ｆｅ）、コバルト（Ｃｏ）、ニッケル（Ｎｉ）、銅（Ｃｕ）、パラジウム（Ｐｄ）及び白金（Ｐｔ）の少なくとも１つを含む。
【００２２】
一実施形態において、前記所定の溶液は、水溶性高分子を含む。詳細には、前記水溶性高分子は、ポリビニルアルコール（polyvinylalcohol, PVA）、ポリアクリル酸（polyacrylicacid, PAA）、ポリビニルピロリドン（polyvinylpyrrolidone, PVP）、ポリエチレングリコール（polyethyleneglycol, PEG）、ポリウレタン（polyurethane, PU）、ポリテトラフルオロエチレン（polytetrafluoroethylene, PTFE）、及びポリテトラフルオロエチレン骨格にスルホン酸基を導入したポリマー（ナフィオン）の少なくとも１つを含む。
【００２３】
一実施形態において、前記所定の溶液は、溶媒と、０．０５〜０．２重量％の前記高分子とを含むことを特徴とする。
【００２４】
一実施形態において、前記酸化グラフェン−機能性物質複合体薄膜を形成するステップにおける前記所定の温度は、５０〜８０℃の範囲であることを特徴とする。
【００２５】
一実施形態において、前記還元された酸化グラフェン−機能性物質複合体を形成するステップにおける前記電解質の濃度は、１Ｍ〜飽和溶液の範囲であることを特徴とする。
【００２６】
一実施形態において、前記還元された酸化グラフェン−機能性物質複合体を形成するステップにおいては、参照電極、対電極及び作用電極を含む三電極システムを形成し、前記酸化グラフェン−機能性物質複合体薄膜を電気化学的に還元することを特徴とする。
【００２７】
一実施形態によれば、前記製造方法のいずれかの方法により製造される還元された酸化グラフェン−機能性物質複合体が提供される。
【発明の効果】
【００２８】
本発明による還元された酸化グラフェン又は還元された酸化グラフェン−機能性物質複合体の製造方法により、酸化グラフェン又は酸化グラフェン−機能性物質複合体が電気化学的に還元され、電気伝導性が向上する。
【００２９】
また、本発明によれば、酸化グラフェン又は酸化グラフェン−機能性物質複合体を電気化学的に還元する方法により、単位面積当たりの活性面積が大きくなり、還元された酸化グラフェン又は還元された酸化グラフェン−機能性物質複合体の特性を最大化することができる。
【００３０】
さらに、本発明によれば、酸化グラフェン又は酸化グラフェン−機能性物質複合体を電気化学的に還元する方法において、電解質の濃度を１Ｍ〜電解質飽和溶液の範囲にして還元し、電気化学セルの温度を３５〜７０℃の範囲にして還元することにより、還元された酸化グラフェン又は還元された酸化グラフェン−機能性物質複合体を迅速に製造することができる。
【図面の簡単な説明】
【００３１】
【図１Ａ】本発明の還元された酸化グラフェンの製造方法を示すフローチャートである。
【図１Ｂ】本発明の還元された酸化グラフェン−機能性物質複合体の製造方法を示すフローチャートである。
【図２Ａ】本発明の酸化グラフェン−機能性物質複合体を示す概念図である。
【図２Ｂ】本発明の還元された酸化グラフェン−機能性物質複合体を示す概念図である。
【図３】クロノアンペロメトリーにより酸化グラフェン薄膜を所定時間還元した後に測定したサイクリックボルタンメトリー曲線を示すグラフである。
【図４】酸化グラフェンを様々な温度の５Ｍ ＮａＮＯ３電解質で電気化学的に還元した時間と測定された酸化グラフェンの充電容量の関係を示すグラフである。
【図５】サイクリックボルタンメトリーによりニッケルプルシアンブルーを含む酸化グラフェン−機能性物質複合体を還元する過程で電圧と電流を測定したグラフである。
【図６】サイクリックボルタンメトリーにより様々な濃度のＮａＣｌ、ＬｉＣｌ電解質でニッケルプルシアンブルーを含む酸化グラフェン−機能性物質複合体を還元した後に電圧と電流を測定したグラフである。
【図７】サイクリックボルタンメトリーによりシリコンナノパウダーを含む酸化グラフェン−機能性物質複合体を還元した後に電圧と電流を測定したグラフである。
【図８】クロノアンペロメトリーにより酸化ルテニウムを含む酸化グラフェン−機能性物質複合体を還元した後に電圧と電流を測定したグラフである。
【図９】サイクリックボルタンメトリーにより酸化鉛を含む酸化グラフェン−機能性物質複合体を還元した後に電圧と電流を測定したグラフである。
【図１０】サイクリックボルタンメトリーによりアンチモン錫酸化物（Antimony Tin Oxide, ATO）を含む酸化グラフェン−機能性物質複合体を還元する過程で電圧と電流を測定したグラフである。
【図１１Ａ】クロノアンペロメトリーにより白金ナノ粒子を含む酸化グラフェン−機能性物質複合体を還元した後に測定した電子顕微鏡画像である。
【図１１Ｂ】図１１Ａの試料のエネルギー分散型Ｘ線分析（Energy Dispersive X-ray Spectroscopy, EDX）の結果である。
【発明を実施するための形態】
【００３２】
以下、添付図面を参照して本発明の実施形態について詳細に説明するが、全体を通して同一符号は同一構成要素を示すものである。また、本明細書に開示された実施形態について説明する上で、関連する公知技術についての具体的な説明が本明細書に開示された実施形態の要旨を不明にすると判断される場合は、その詳細な説明を省略する。さらに、添付図面は本明細書に開示された実施形態を容易に理解できるようにするためのものにすぎず、添付図面により本明細書に開示された技術的思想が限定されるものではなく、本発明の思想及び技術範囲に含まれるあらゆる変更、均等物乃至代替物を含むものと理解されるべきである。本明細書において用いられる単数の表現には、特に断らない限り複数の表現が含まれる。
【００３３】
本発明においては、酸化グラフェン又は酸化グラフェン−機能性物質複合体が電気化学的に還元されて電気伝導性が向上する、還元された酸化グラフェン又は還元された酸化グラフェン−機能性物質複合体の製造方法を提示する。
【００３４】
また、二次電池及びスーパーキャパシタに用いられる電極、電気化学センサに用いられる電気化学電極及び化学反応触媒電極などの電気化学セルの電極においては、単位面積当たりの活性電極面積が非常に重要である。それに加えて、二次電池及びスーパーキャパシタにおいて、所定面積当たりの反応に関与する活性電極面積の増大は充電容量の増加につながる。
【００３５】
そこで、本発明においては、酸化グラフェン又は酸化グラフェン−機能性物質複合体を電気化学的に還元する方法により、単位面積当たりの活性面積が大きくなり、還元された酸化グラフェン又は還元された酸化グラフェン−機能性物質複合体の特性を最大化することのできる、還元された酸化グラフェン又は還元された酸化グラフェン−機能性物質複合体の製造方法を提示する。
【００３６】
図１Ａは本発明の還元された酸化グラフェンの製造方法を示すフローチャートであり、図１Ｂは本発明の還元された酸化グラフェン−機能性物質複合体の製造方法を示すフローチャートである。
【００３７】
図１Ａに示すように、本発明の還元された酸化グラフェンの製造方法は、酸化グラフェンを溶媒に分散させて分散液を形成し、次に、前記分散液を導電体に塗布して乾燥して薄膜を形成し、それを電気化学的に還元することにより、還元された酸化グラフェンを製造することができる。以下、各過程について説明する。
【００３８】
まず、ステップＳ１００においては、酸化グラフェンと溶媒を準備する。準備した溶媒に酸化グラフェンを投入して分散液を製造する。前記分散液における前記酸化グラフェンの含有量は、０．１〜５重量％であってもよい。
【００３９】
一実施形態において、前記酸化グラフェンの含有量が０．１重量％未満であると、前記酸化グラフェンの含有量が低いので、後述する酸化グラフェン薄膜の形成が困難になる。
【００４０】
それに対して、前記酸化グラフェンの含有量が５重量％を超えると、前記酸化グラフェン溶液の粘度が非常に高いので、取り扱いが非常に難しい。
【００４１】
次に、ステップＳ２００においては、前記酸化グラフェン分散液に所定の溶液を供給して酸化グラフェン混合液を形成する。前記酸化グラフェン分散液に供給される所定の溶液は、水溶性高分子を含む溶液である。詳細には、前記所定の溶液中の高分子は、コーティング膜の形成を可能にし、水溶性を有する高分子であり、酸化グラフェンと混合されて酸化グラフェン薄膜の形成を助ける。
【００４２】
前記所定の溶液中の水溶性高分子は、後述する酸化グラフェン薄膜を電気化学的に還元するステップで酸化グラフェンのバインダーの役割を果たし、電解質での酸化グラフェンの損失を防止する役割を果たす。
【００４３】
前記所定の溶液中の水溶性高分子は、ポリビニルアルコール（polyvinylalcohol, PVA）、ポリアクリル酸（polyacrylicacid, PAA）、ポリビニルピロリドン（polyvinylpyrrolidone, PVP）、ポリエチレングリコール（polyethyleneglycol, PEG）、ポリウレタン（polyurethane, PU）、ポリテトラフルオロエチレン（polytetrafluoroethylene, PTFE）、及びポリテトラフルオロエチレン骨格にスルホン酸基を導入したポリマー（ナフィオン）の少なくとも１つを含むものであってもよい。
【００４４】
また、前記所定の溶液は、溶媒と、０．０５〜０．２重量％の高分子とを含むものであってもよい。前記高分子の含有量が０．０５重量％未満であると、後述する酸化グラフェン薄膜を形成するステップで薄膜の形成が困難になる恐れがあり、前記高分子の含有量が０．２重量％を超えると、前記高分子が前記酸化グラフェンをコーティングするので前記酸化グラフェンの電気化学的還元が円滑に行われなくなる恐れがある。
【００４５】
その後、ステップＳ３００においては、前記酸化グラフェン混合液を導電体に塗布して所定の温度で乾燥することにより、酸化グラフェン薄膜を形成する。前記導電体は、優れた導電性、高い化学的安定性を有する物質であり得る。また、前記導電体は、前記酸化グラフェン薄膜でコーティングされて前記酸化グラフェンを電気化学的に還元する作用電極として用いられる。
【００４６】
一実施形態においては、前記酸化グラフェンを前記導電体に塗布するために、ディップコート、スピンコート、スクリーンコート、オフセット印刷、インクジェット印刷、スプレー、パッド印刷、ナイフコート、キスコート、グラビアコート、ブラッシング、超音波微細噴霧コート及びスプレーミスト噴霧コートのいずれかを選択的に行うが、これらに限定されるものではない。
【００４７】
一方、前記導電体としては、電気化学的還元において過電圧、極性範囲、化学的安定性の面で優れた不活性物質が用いられてもよい。一実施形態において、前記導電体は、ガラス状炭素（グラッシーカーボン）及び白金（Ｐｔ）であるが、これらに限定されるものではない。
【００４８】
前記酸化グラフェン薄膜を前記導電体にコーティングするために、所定の温度で乾燥するステップが必要である。詳細には、前記所定の温度は、５０〜８０℃の範囲であってもよい。具体的には、前記酸化グラフェン混合液が塗布された導電体を乾燥する温度が５０℃未満であると、溶媒を除去して酸化グラフェン薄膜を形成するのに長時間かかるという問題が生じ得る。
【００４９】
それに対して、前記酸化グラフェン混合液が塗布された導電体を乾燥する温度が８０℃を超えると、高分子が変色したり徐々に分解することがある。これは、高分子のガラス転移温度に近づくか又は高分子のガラス転移温度を超えることにより生じる問題である。詳細には、前記酸化グラフェン混合液の高分子が加熱され、熱による高分子の変形が生じ得る。
【００５０】
次に、ステップＳ４００においては、前記酸化グラフェン薄膜が形成された導電体を電解質に浸漬して電気化学的に還元することにより、還元された酸化グラフェン薄膜を形成する。よって、還元された酸化グラフェンが製造される。
【００５１】
一実施形態においては、参照電極、対電極及び作用電極を含む三電極システムを形成し、前記酸化グラフェン薄膜を電気化学的に還元するようにしてもよい。すなわち、前記三電極システムを用いると、前記酸化グラフェン薄膜を還元することにより、還元された酸化グラフェンを製造することができる。
【００５２】
詳細には、イオン性物質が所定の濃度で形成されている電解質で還元反応が行われる作用電極は、前記酸化グラフェン薄膜が形成された導電体で構成されてもよい。また、前記作用電極と対をなして前記作用電極の酸化又は還元をサポートする対電極が必要である。さらに、基準電位を設定する参照電極が必要である。
【００５３】
一実施形態において、前記電解質のイオン性物質は、陽イオンと陰イオンに解離し、前記酸化グラフェンと反応しないと共に前記酸化グラフェンが還元されるように電子を伝達する物質であってもよい。前記イオン性物質は、塩化リチウム（ＬｉＣｌ）、塩化ナトリウム（ＮａＣｌ）及び硝酸ナトリウム（ＮａＮＯ３）であってもよい。
【００５４】
また、前記酸化グラフェン薄膜が形成された導電体は、３５〜７０℃の温度範囲の電解質に浸漬されて電気化学的に還元されるようにしてもよい。前記電解質の温度が３５℃未満であると、前記酸化グラフェンの完全な還元に数時間かかる。よって、常温では電気化学的に還元された酸化グラフェンを迅速に製造できないという問題がある。それに対して、前記電解質の温度が７０℃を超えると、前記酸化グラフェン薄膜が電気化学的に還元されることにより前記電解質が蒸発することがあるという問題が生じる。よって、前記酸化グラフェンを電気化学的に還元することにより還元された酸化グラフェンを迅速に製造できる好ましい電解質の温度は、３５〜７０℃の範囲である。
【００５５】
また、前記電解質の濃度は、１Ｍ〜飽和溶液の範囲であってもよい。１Ｍ未満の濃度の電解質で酸化グラフェンを還元すると、還元された酸化グラフェンの充電容量が低くなることがある。これは、前記電解質の濃度が低い場合、前記酸化グラフェンが電気化学的に還元される過程で、前記作用電極の界面の拡散層が厚くなり、前記酸化グラフェンが円滑に還元されないからである。前記酸化グラフェンを十分に還元してその内部の機能性物質を十分に活性化するためには、前記電解質の濃度が１Ｍ以上であることが好ましい。
【００５６】
前記電解質に関する事項は例示にすぎず、本発明はこれに限定されるものではない。
【００５７】
さらに、前記酸化グラフェン薄膜を還元する方法としては、酸化グラフェンの還元電圧以上の電圧を印加し続けるクロノアンペロメトリー（定電位法）と、所定の範囲で電圧を連続的に変化させるサイクリックボルタンメトリー（循環電圧電流法）がある。これらにより還元された酸化グラフェンを製造することができる。
【００５８】
クロノアンペロメトリー又はサイクリックボルタンメトリーにより前記酸化グラフェン薄膜が還元されることにより製造された還元された酸化グラフェンは空隙を有する。よって、単位面積当たりの活性面積が大きくなり、前記還元された酸化グラフェンの特性が最大化される。
【００５９】
以下、他の実施形態について説明するが、上記実施形態と同一又は類似の構成には同一又は類似の符号を付し、その説明を省略する。
【００６０】
図１Ｂに示すように、本発明の還元された酸化グラフェン−機能性物質複合体の製造方法は、酸化グラフェンを溶媒に分散させて分散液を形成し、次に、機能性物質及び所定の溶液を供給して混合液を形成し、さらに、前記混合液を導電体に塗布して乾燥して薄膜を形成し、それを電気化学的に還元することにより、還元された酸化グラフェン−機能性物質複合体を製造することができる。
【００６１】
まず、ステップＳ１００’においては、酸化グラフェンと溶媒を準備する。準備した溶媒に酸化グラフェンを投入して分散液を製造する。前記分散液における前記酸化グラフェンの含有量は、０．１〜５重量％であってもよい。
【００６２】
一実施形態において、前記酸化グラフェンの含有量が０．１重量％未満であると、前述したように、前記酸化グラフェンの含有量が低いので、酸化グラフェン薄膜の形成が困難になる。また、後述する機能性物質との複合体の形成において前記機能性物質との均一な分散が困難になり、前記機能性物質の自己凝集（self-aggregation）が生じ、その凝集により前記機能性物質が溶媒中に均一に分散せず沈殿することがある。
【００６３】
それに対して、前記酸化グラフェンの含有量が５重量％を超えると、前記酸化グラフェン溶液の粘度が非常に高いので、取り扱いが非常に難しい。
【００６４】
次に、ステップＳ２００’においては、前記酸化グラフェン分散液に機能性物質及び所定の溶液を供給して酸化グラフェン−機能性物質混合液を形成する。
【００６５】
前記酸化グラフェン分散液に供給される機能性物質は、二次電池又はスーパーキャパシタの電極に添加されて電極の表面で酸化還元反応を起こす電気化学的活性粒子であるケイ素（Ｓｉ）、チタン（Ｔｉ）、バナジウム（Ｖ）、マンガン（Ｍｎ）、鉄（Ｆｅ）、コバルト（Ｃｏ）、ニッケル（Ｎｉ）、ルテニウム（Ｒｕ）、鉛（Ｐｂ）、アンチモン錫酸化物（Antimony Tin Oxide, ATO）及びそれらの酸化物からなる群から選択される１つ以上を含んでもよい。
【００６６】
また、前記機能性物質は、電気化学センサに用いられる電気化学的活性化合物であるニッケルプルシアンブルー（Ｎｉ−ＰＢ）、フェロセン、フェロセン誘導体、キノン、キノン誘導体、ルテニウムアミン錯体、オスミウム（Ｉ）、オスミウム（ＩＩ）、オスミウム（ＩＩＩ）錯体、メタロセン及びメタロセン誘導体の１つ以上を含んでもよい。
【００６７】
一実施形態において、ニッケルプルシアンブルーは、放射性活性物質であるセシウム（Ｃｓ）を選択的に分離できる物質であるだけでなく、過酸化水素（Ｈ２Ｏ２）の濃度を測定できる電気化学的活性化合物及びＮａバッテリ電極物質であることが知られている。しかし、ニッケルプルシアンブルーは、粒子が非常に小さいので、水溶液中での処理が容易でない。
【００６８】
さらに、前記機能性物質は、燃料電池の負極及び正極の活性触媒として用いられる鉄（Ｆｅ）、コバルト（Ｃｏ）、ニッケル（Ｎｉ）、銅（Ｃｕ）、パラジウム（Ｐｄ）及び白金（Ｐｔ）からなる群の１つ以上を含んでもよい。
【００６９】
一方、前記酸化グラフェン分散液に供給される所定の溶液は、高分子を含む溶液である。詳細には、前記所定の溶液中の高分子は、コーティング膜の形成を可能にし、水溶性を有する高分子であり、酸化グラフェン−機能性物質複合体と混合されて酸化グラフェン−機能性物質複合体薄膜の形成を助ける。
【００７０】
その後、ステップＳ３００’においては、前記酸化グラフェン−機能性物質混合液を導電体に塗布して所定の温度で乾燥することにより、酸化グラフェン−機能性物質複合体薄膜を形成する。
【００７１】
次に、ステップＳ４００’においては、前記酸化グラフェン−機能性物質複合体薄膜が形成された導電体を３５〜７０℃の温度範囲の電解質に浸漬して電気化学的に還元することにより、還元された酸化グラフェン−機能性物質複合体薄膜を形成する。よって、還元された酸化グラフェン−機能性物質複合体が製造される。
【００７２】
図２Ａは本発明の酸化グラフェン−機能性物質複合体１００を示す概念図である。
【００７３】
図２Ａは前述したステップＳ３００’の酸化グラフェン−機能性物質複合体１００を示すものである。詳細には、導電体１上で、酸化グラフェン１０、活性化された機能性物質２０ａ及び不活性機能性物質２０ｂが酸化グラフェン−機能性物質複合体１００を形成している。
【００７４】
具体的には、活性化された機能性物質２０ａ及び不活性機能性物質２０ｂは酸化グラフェン１０に均一に分布しているが、酸化グラフェン１０層内に小さい空隙が形成されている。よって、複合体薄膜１００の表面上には、活性化された機能性物質２０ａが存在し、電気化学的に活性化された領域が形成され、それに対して、複合体薄膜１００の内部には、活性化されていない不活性機能性物質２０ｂが存在し、電気化学的に活性化されていない領域が形成される。
【００７５】
図２Ｂは本発明の還元された酸化グラフェン−機能性物質複合体２００を示す概念図である。
【００７６】
図２Ｂは前述したステップＳ４００’の還元された酸化グラフェン−機能性物質複合体２００を示すものである。詳細には、導電体１上に、酸化グラフェンが電気化学的に還元されることにより還元された酸化グラフェン１０’が形成されている。
【００７７】
クロノアンペロメトリー又はサイクリックボルタンメトリーにより製造された還元された酸化グラフェン１０’は、多くの空隙を有する。よって、前記機能性物質は、還元された酸化グラフェン−機能性物質複合体２００の内部でも、不活性機能性物質ではなく、活性化された機能性物質２０ａとして存在する。つまり、還元された酸化グラフェン−機能性物質複合体２００の全領域にわたって電気化学的に活性化された領域が形成される。
【００７８】
よって、還元された酸化グラフェン−機能性物質複合体２００の電気伝導性が向上する。また、酸化グラフェンの電気化学的還元により、単位面積当たりの活性面積が大きくなり、還元された酸化グラフェン−機能性物質複合体２００の内部でも活性化された機能性物質２０ａが増加する。従って、還元された酸化グラフェン−機能性物質複合体２００における機能性物質の特性が最大化される。
【００７９】
以下、本発明の実施例について説明する。
【実施例１】
【００８０】
蒸留水に酸化グラフェンを分散させ、その後０．１重量％のポリビニルアルコール水溶液を供給することにより、酸化グラフェン溶液を形成した。酸化グラフェン溶液に超音波を１０分間照射することにより、分散液を均一に製造した。均一に分散した酸化グラフェン溶液２００ｕｌを取り、ガラス状炭素に塗布した。酸化グラフェン混合液が塗布されたガラス状炭素を６０℃の温度で乾燥することにより、酸化グラフェン薄膜を製造した。酸化グラフェン薄膜が形成されたガラス状炭素を作用電極とし、白金を対電極とし、Ａｇ／ＡｇＣｌを参照電極とすることにより、三電極システムを形成した。温度が２５、３５、５０、６０、７０℃のいずれかであり、濃度が５Ｍである硝酸ナトリウム（ＮａＮＯ３）の電解質溶液に作用電極、対電極及び参照電極を浸漬し、作用電極に−１．２〜１．２Ｖ（ｖｓ．Ａｇ／Ａｇ＋）を印加するサイクリックボルタンメトリー又は−１．２Ｖを印加するクロノアンペロメトリーを行い、酸化グラフェン薄膜を電気化学的に還元することにより、還元された酸化グラフェン薄膜を製造した。
【００８１】
図３は酸化グラフェン薄膜を所定時間還元した後に測定したサイクリックボルタンメトリー曲線を示すグラフである。
【００８２】
図３から分かるように、定電位の印加時間が増加するにつれて酸化グラフェン薄膜の測定電流が増加した。その過程で、初期に比べて充電容量が６倍に増加した還元された酸化グラフェン−機能性物質複合体が製造された。
【００８３】
図４は様々な温度で還元した酸化グラフェン薄膜の比容量と還元時間の関係を示すグラフである。
【００８４】
図４の（ａ）に示すように、常温で酸化グラフェン薄膜を完全に還元するためには、少なくとも１００分以上の時間がかかる。図４の（ａ）のグラフにおける点線領域を拡大した図４の（ｂ）から分かるように、３５℃以上の高温では数分以内に酸化グラフェンが還元された。また、６０℃で還元した場合、常温に比べて、酸化グラフェンの比容量が約３０％増加した。
【実施例２】
【００８５】
蒸留水に酸化グラフェンを分散させ、その後ニッケルプルシアンブルー（Ｎｉ−ＰＢ）と０．１重量％のポリビニルアルコール水溶液を供給することにより、酸化グラフェン−機能性物質混合液を形成した。酸化グラフェン−機能性物質混合液に超音波を１０分間照射することにより、分散液を均一に製造した。均一に分散した酸化グラフェン−機能性物質混合液２００ｕｌを取り、ガラス状炭素に塗布した。酸化グラフェン−機能性物質混合液が塗布されたガラス状炭素を６０℃の温度で乾燥することにより、酸化グラフェン−機能性物質複合体薄膜を製造した。
【００８６】
酸化グラフェン−機能性物質複合体薄膜が形成されたガラス状炭素を作用電極とし、白金を対電極とし、Ａｇ／ＡｇＣｌを参照電極とすることにより、三電極システムを形成した。濃度が１４Ｍである塩化リチウム（ＬｉＣｌ）の電解質溶液に作用電極、対電極及び参照電極を浸漬し、作用電極に−１．２〜１．２Ｖ（ｖｓ．Ａｇ／ＡｇＣｌ）を印加するサイクリックボルタンメトリーを行い、ニッケルプルシアンブルーを含む酸化グラフェン−機能性物質複合体薄膜を電気化学的に還元することにより、還元された酸化グラフェン−機能性物質複合体を製造した。
【００８７】
図５はサイクリックボルタンメトリーによりニッケルプルシアンブルーを含む酸化グラフェン−機能性物質複合体を還元する過程で電圧と電流を測定したグラフである。
【００８８】
図５から分かるように、サイクリックボルタンメトリーが行われる循環回数が増加するにつれて測定電流が増加した。その過程で、初期に比べて充電容量が５０倍に増加した還元された酸化グラフェン−機能性物質複合体が製造された。
【実施例３】
【００８９】
蒸留水に酸化グラフェンを分散させ、その後ニッケルプルシアンブルー（Ｎｉ−ＰＢ）と０．１重量％のポリビニルアルコール水溶液を供給することにより、酸化グラフェン−機能性物質混合液を形成した。酸化グラフェン−機能性物質混合液に超音波を１０分間照射することにより、分散液を均一に製造した。均一に分散した酸化グラフェン−機能性物質混合液２００ｕｌを取り、ガラス状炭素に塗布した。酸化グラフェン−機能性物質混合液が塗布されたガラス状炭素を６０℃の温度で乾燥することにより、酸化グラフェン−機能性物質複合体薄膜を製造した。
【００９０】
酸化グラフェン−機能性物質複合体薄膜が形成されたガラス状炭素を作用電極とし、白金を対電極とし、Ａｇ／ＡｇＣｌを参照電極とすることにより、三電極システムを形成した。濃度が０．１Ｍ、１Ｍ、３Ｍ、飽和濃度（６．１４Ｍ）のＮａＣｌ電解質及び１Ｍ、５Ｍ、１０ＭのＬｉＣｌ電解質溶液に作用電極、対電極及び参照電極を浸漬し、作用電極に−１．２〜１．２Ｖ（ｖｓ．Ａｇ／ＡｇＣｌ）を印加するサイクリックボルタンメトリーを行い、ニッケルプルシアンブルーを含む酸化グラフェン−機能性物質複合体薄膜を電気化学的に還元することにより、還元された酸化グラフェン−機能性物質複合体を製造した。
【００９１】
図６はサイクリックボルタンメトリーにより様々な濃度のＮａＣｌ、ＬｉＣｌ電解質でニッケルプルシアンブルーを含む酸化グラフェン−機能性物質複合体を還元した後に電圧と電流を測定したグラフである。
【００９２】
図６の（ａ）及び（ｂ）から分かるように、サイクリックボルタンメトリーを行う電解質の濃度が増加するにつれて測定電流が増加した。その過程で、低濃度に比べて高濃度の電解質で還元された酸化グラフェン−機能性物質複合体の充電容量が３倍以上に増加した。これは、電解質の濃度が低い場合、酸化グラフェンが電気化学的に還元される過程で、作用電極の界面の拡散層が厚くなり、酸化グラフェンが円滑に還元されないからであり、酸化グラフェンを十分に還元してその内部の機能性物質を十分に活性化するためには、電解質の濃度が１Ｍ以上であることが好ましい。
【実施例４】
【００９３】
実施例２と同様に酸化グラフェン−機能性物質複合体薄膜を製造した。ただし、機能性物質はシリコンナノパウダーに変更した。
【００９４】
酸化グラフェン−機能性物質複合体薄膜が形成されたガラス状炭素を作用電極とし、白金を対電極とし、Ａｇ／ＡｇＣｌを参照電極とすることにより、三電極システムを形成した。温度が６０℃であり、濃度が３Ｍである塩化ナトリウム（ＮａＣｌ）の電解質溶液に作用電極、対電極及び参照電極を浸漬し、作用電極に−１．２〜１．０Ｖ（ｖｓ．Ａｇ／ＡｇＣｌ）を印加するサイクリックボルタンメトリーを行い、シリコンナノパウダーを含む酸化グラフェン−機能性物質複合体薄膜を電気化学的に還元することにより、還元された酸化グラフェン−機能性物質複合体を製造した。
【００９５】
図７はサイクリックボルタンメトリーによりシリコンナノパウダーを含む酸化グラフェン−機能性物質複合体を還元した後に電圧と電流を測定したグラフである。
【００９６】
図７から分かるように、複合体を還元した後、測定電流が大幅に増加した。その過程で、初期に比べて充電容量が増加した還元された酸化グラフェン−機能性物質複合体が製造された。
【実施例５】
【００９７】
蒸留水に酸化グラフェンを分散させ、その後塩化ルテニウム（ＲｕＣｌ３）を供給し、滴定によりｐＨ８にした。滴定により塩化ルテニウム（ＲｕＣｌ３）は酸化ルテニウム（ＲｕＯ２）に変換された。酸化グラフェンと酸化ルテニウム（ＲｕＯ２）の混合液に０．１重量％のポリビニルアルコール水溶液を供給することにより、酸化グラフェン−機能性物質混合液を形成した。酸化グラフェン−機能性物質混合液に超音波を１０分間照射することにより、分散液を均一に製造した。均一に分散した酸化グラフェン−機能性物質混合液２００ｕｌを取り、ガラス状炭素に塗布した。酸化グラフェン−機能性物質混合液が塗布されたガラス状炭素を６０℃の温度で乾燥することにより、酸化グラフェン−機能性物質複合体薄膜を製造した。
【００９８】
酸化グラフェン−機能性物質複合体薄膜が形成されたガラス状炭素を作用電極とし、白金を対電極とし、Ａｇ／ＡｇＣｌを参照電極とすることにより、三電極システムを形成した。温度が６０℃であり、濃度が３Ｍである塩化ナトリウム（ＮａＣｌ）の電解質溶液に作用電極、対電極及び参照電極を浸漬し、作用電極に−１．２Ｖ（ｖｓ．Ａｇ／ＡｇＣｌ）を印加するクロノアンペロメトリーを６００秒間行い、酸化ルテニウムを含む酸化グラフェン−機能性物質複合体薄膜を電気化学的に還元することにより、還元された酸化グラフェン−機能性物質複合体を製造した。
【００９９】
図８はクロノアンペロメトリーにより酸化ルテニウムを含む酸化グラフェン−機能性物質複合体を還元した後に電圧と電流を測定したグラフである。
【０１００】
図８から分かるように、クロノアンペロメトリーを６００秒間行った酸化ルテニウムを含む酸化グラフェン−機能性物質複合体は電流が増加した。その過程で、酸化グラフェンを電気化学的に還元していない初期に比べて充電容量が増加した還元された酸化グラフェン−機能性物質複合体が製造された。
【実施例６】
【０１０１】
実施例２と同様に酸化グラフェン−機能性物質複合体薄膜を製造した。ただし、機能性物質は酸化鉛（ＰｂＯ２）に変更した。
【０１０２】
酸化グラフェン−機能性物質複合体薄膜が形成されたガラス状炭素を作用電極とし、白金を対電極とし、Ａｇ／ＡｇＣｌを参照電極とすることにより、三電極システムを形成した。温度が６０℃であり、濃度が３Ｍである塩化ナトリウム（ＮａＣｌ）の電解質溶液に作用電極、対電極及び参照電極を浸漬し、作用電極に−１．２〜１．２Ｖ（ｖｓ．Ａｇ／ＡｇＣｌ）を印加するサイクリックボルタンメトリーを行い、酸化鉛を含む酸化グラフェン−機能性物質複合体薄膜を電気化学的に還元することにより、還元された酸化グラフェン−機能性物質複合体を製造した。
【０１０３】
図９はサイクリックボルタンメトリーにより酸化鉛を含む酸化グラフェン−機能性物質複合体を還元した後に電圧と電流を測定したグラフである。
【０１０４】
図９から分かるように、酸化鉛を含む酸化グラフェン−機能性物質複合体を還元することにより測定電流が増加した。その過程で、初期に比べて充電容量が増加した還元された酸化グラフェン−機能性物質複合体が製造された。
【実施例７】
【０１０５】
実施例２と同様に酸化グラフェン−機能性物質複合体薄膜を製造した。ただし、機能性物質はアンチモン錫酸化物（Antimony Tin Oxide, ATO）に変更した。
【０１０６】
酸化グラフェン−機能性物質複合体薄膜が形成されたガラス状炭素を作用電極とし、白金を対電極とし、Ａｇ／ＡｇＣｌを参照電極とすることにより、三電極システムを形成した。温度が６０℃であり、濃度が３Ｍである塩化ナトリウム（ＮａＣｌ）の電解質溶液に作用電極、対電極及び参照電極を浸漬し、作用電極に−１．２〜０．９Ｖ（ｖｓ．Ａｇ／ＡｇＣｌ）を印加するサイクリックボルタンメトリーを行い、ＡＴＯを含む酸化グラフェン−機能性物質複合体薄膜を電気化学的に還元することにより、還元された酸化グラフェン−機能性物質複合体を製造した。
【０１０７】
図１０はサイクリックボルタンメトリーによりアンチモン錫酸化物（Antimony Tin Oxide, ATO）を含む酸化グラフェン−機能性物質複合体を還元する過程で電圧と電流を測定したグラフである。
【０１０８】
図１０から分かるように、複合体を還元することにより測定電流が増加した。その過程で、初期に比べて充電容量が増加した還元された酸化グラフェン−機能性物質複合体が製造された。
【実施例８】
【０１０９】
蒸留水に酸化グラフェンを分散させ、その後塩化白金酸（Ｈ２ＰｔＣｌ６）を供給し、ＮａＢＨ４を添加することにより、白金酸を還元して白金ナノ粒子にした。酸化グラフェンと白金ナノ粒子の混合液に０．１重量％のポリビニルアルコール水溶液を供給することにより、酸化グラフェン−機能性物質混合液を形成した。酸化グラフェン−機能性物質混合液に超音波を１０分間照射することにより、分散液を均一に製造した。均一に分散した酸化グラフェン−機能性物質混合液２００ｕｌを取り、ガラス状炭素に塗布する。酸化グラフェン−機能性物質混合液が塗布されたガラス状炭素を６０℃の温度で乾燥することにより、酸化グラフェン−機能性物質複合体薄膜を製造した。
【０１１０】
酸化グラフェン−機能性物質複合体薄膜が形成されたガラス状炭素を作用電極とし、白金を対電極とし、Ａｇ／ＡｇＣｌを参照電極とすることにより、三電極システムを形成した。温度が６０℃であり、濃度が３Ｍである塩化ナトリウム（ＮａＣｌ）の電解質溶液に作用電極、対電極及び参照電極を浸漬し、作用電極に−１．２Ｖ（ｖｓ．Ａｇ／ＡｇＣｌ）を印加するクロノアンペロメトリーを６００秒間行い、白金ナノ粒子を含む酸化グラフェン−機能性物質複合体薄膜を電気化学的に還元することにより、還元された酸化グラフェン−機能性物質複合体を製造した。
【０１１１】
図１１Ａはクロノアンペロメトリーにより白金ナノ粒子を含む酸化グラフェン−機能性物質複合体を還元した後に測定した電子顕微鏡画像であり、図１１Ｂは図１１Ａの試料のエネルギー分散型Ｘ線分析（Energy Dispersive X-ray Spectroscopy, EDX）の結果である。
【０１１２】
図１１Ａと図１１Ｂから分かるように、酸化グラフェン−白金粒子製造法とクロノアンペロメトリーを６００秒間行った結果、白金ナノ粒子を含む酸化グラフェン−機能性物質複合体が製造された。
【０１１３】
前述した還元された酸化グラフェン又は還元された酸化グラフェン−機能性物質複合体の製造方法は、前述した実施形態の構成と方法に限定されるものではなく、各実施形態の全部又は一部を選択的に組み合わせて構成することにより様々に変形することができる。
【図１Ａ】
2021509474.tif 000003
【図１Ｂ】
2021509474.tif 000004
【図２Ａ】
2021509474.tif 000005
【図２Ｂ】
2021509474.tif 000006
【図３】
2021509474.tif 000007
【図４】
2021509474.tif 000008
【図５】
2021509474.tif 000009
【図６】
2021509474.tif 000010
【図７】
2021509474.tif 000011
【図８】
2021509474.tif 000012
【図９】
2021509474.tif 000013
【図１０】
2021509474.tif 000014
【図１１Ａ】
2021509474.tif 000015
【図１１Ｂ】
2021509474.tif 000016
【国際調査報告】
2021509474.tif 000017
2021509474.tif 000018